Шихта для производства пористого заполнителя
MIXTURE FOR MAKING POROUS AGGREGATE

Изобретение относится к производству пористых заполнителей для бетонов.
Известна шихта для производства пористого заполнителя, содержащая, мас. %: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, доломит, дополнительно содержит суперпластификатор С-3 при следующем соотношении компонентов, мас. %: глина монтмориллонитовая 83,0-87,0; уголь 1,0-1,5; доломит 10,0-15,0; суперпластификатор С-3 1,0-1,5.
В таблице приведены составы шихты для производства пористого заполнителя.
В составе шихты для производства пористого заполнителя используют глины монтмориллонитовые, включающие А1-монтмориллонит и Fe-монтмориллонит (нонтронит). Используют суперпластификатор С-3, получаемый на базе продуктов конденсации нафталинсульфокислоты и формальдегида [2].
Компоненты сырьевой смеси дозируют в требуемых количествах. Уголь и доломит по отдельности размалывают до порошкообразного состояния, смешивают с глиной монтмориллонитовой, смесь увлажняют до 20-26%, добавляя при этом суперпластификатор С-3. Из шихты формуют гранулы размером 20-40 мм, которые сушат до влажности не более 6% и обжигают при температуре 1000-1050°С.
Источники информации:
1. SU 1161500, 1985.
2. Афанасьев А.А. Бетонные работы. – М.: Высш. шк., 1991. - С. 29-30.